(57)【要約】【課題】保護フィルムの使用時には浮き不良を生じることなく安定して貼着できるとともに、剥離時には、被着体に糊残り等が生じない良好な剥離性を有する保護フィルムを提供する。【解決手段】ポレオレフィンからなる支持基材の一方の面に、第一の粘着性樹脂層および第二の粘着性樹脂層が設けられてなる保護フィルムであって、前記第一の粘着性樹脂層は、前記支持基材の表面全体に設けられており、前記第二の粘着性樹脂層は、前記第一の粘着性樹脂層の表面全体に、パターン状に設けられており、前記第二の粘着性樹脂層の被着体への粘着強度が、前記第一の粘着性樹脂層の被着体への粘着強度よりも高いことを特徴とする。【選択図】図１
2010077232.tif 000002
【特許請求の範囲】
【請求項１】
ポレオレフィンからなる支持基材の一方の面に、第一の粘着性樹脂層および第二の粘着性樹脂層が設けられてなる保護フィルムであって、
前記第一の粘着性樹脂層は、前記支持基材の表面全体に設けられており、
前記第二の粘着性樹脂層は、前記第一の粘着性樹脂層の表面全体に、パターン状に設けられており、
前記第二の粘着性樹脂層の被着体への粘着強度が、前記第一の粘着性樹脂層の被着体への粘着強度よりも高い、ことを特徴とする、保護フィルム。
【請求項２】
前記粘着性樹脂層の、前記第一の粘着性樹脂層に対する面積割合が、３〜５０％である、請求項１に記載の保護フィルム。
【請求項３】
前記第二の粘着性樹脂層が、前記第一の粘着性樹脂層の周縁部にのみ設けられている、請求項１または２に記載の保護フィルム。
【請求項４】
前記第一の粘着性樹脂層が熱可塑性樹脂からなり、前記支持基材とともに、共押出し加工により成形されるものである、請求項１〜３のいずれか一項に記載の保護フィルム。
【請求項５】
前記第二の粘着性樹脂層が、塗布法によりパターニングして形成されたものである、請求項１〜４のいずれか一項に記載の保護フィルム。
【請求項６】
前記第二の粘着性樹脂層のパターンが、線幅０．１〜１０ｍｍの線形状である、請求項１〜５のいずれか一項に記載の保護フィルム。
【請求項７】
前記線形状のパターンが、平行線または交差線により構成されるものである、請求項６に記載の保護フィルム。
【請求項８】
前記第二の粘着性樹脂層のパターンが、１〜１０ｍｍの大きさのドット状である、請求項１〜５のいずれか一項に記載の保護フィルム。
【発明の詳細な説明】
【技術分野】
【０００１】
本発明は、保護フィルムに関し、より詳細には、被着体表面への傷や塵埃の付着を防止する保護フィルムに関する。
【背景技術】
【０００２】
物品や部材を保護するために、物品や部材の表面に保護フィルムが仮着されることがある。この保護フィルムは、例えば、アクリル板やポリカーボネート板等の合成樹脂板、アルミ板やステンレス板等の金属板、塗装鋼板、アルミサッシ、自動車車体、ディスプレイパネル等の光学部材などの様々な被着体において、加工時や運搬、保管時に被着体に傷や塵埃が付着するのを防止するのに用いられている。
【０００３】
保護フィルムは、一般的に、被着体が使用されるまで貼着されるが、被着体が使用される際には剥離され、その後に廃棄されるものであり、安価な材料でかつ簡易に製造できるものであることが要求される。
【０００４】
このような保護フィルムとして、支持基材の一方の面に溶剤系粘着剤塗工層を設けたものや、支持基材フィルムと粘着性樹脂層とを共押出し法により積層したものなど、単一の粘着層を設けた保護フィルムが提案されている（例えば特開昭５６−０５５２５２号公報：特許文献１や特開平７−２３３３５４号公報：特許文献２等）。
【０００５】
【特許文献１】特開昭５６−０５５２５２号公報
【特許文献２】特開平７−２３３３５４号公報
【発明の開示】
【発明が解決しようとする課題】
【０００６】
上記のような従来の保護フィルムは、被着体への接着強度を決定することが比較的困難であった。すなわち、剥離特性を重視すると、保護フィルムの粘着強度を低下せざるをえず、それに伴い、保護フィルムを使用中に周縁部の浮き不良（剥がれ）が生じる場合があり、一方、被着体への密着性を重視すると、粘着強度を上げる必要があり、それに伴い剥離強度も増加するため、保護フィルムの剥離に困難を生じたり、場合によっては、被着体への糊残りが生じてしまうことがあった。
【０００７】
本発明は、上記の課題に鑑みてなされたものであり、その目的は、保護フィルムの使用時には浮き不良を生じることなく安定して貼着できるとともに、剥離時には、被着体に糊残り等が生じない良好な剥離性を有する保護フィルムを提供することである。
【課題を解決するための手段】
【０００８】
本発明による保護フィルムは、ポレオレフィンからなる支持基材の一方の面に、第一の粘着性樹脂層および第二の粘着性樹脂層が設けられてなる保護フィルムであって、
前記第一の粘着性樹脂層は、前記支持基材の表面全体に設けられており、
前記第二の粘着性樹脂層は、前記第一の粘着性樹脂層の表面全体に、パターン状に設けられており、
前記第二の粘着性樹脂層の被着体への粘着強度が、前記第一の粘着性樹脂層の被着体への粘着強度よりも高いことを特徴とするものである。
【０００９】
また、本発明の態様によれば、前記粘着性樹脂層の、前記第一の粘着性樹脂層に対する面積割合が、３〜５０％であることが好ましい。
【００１０】
また、本発明の態様によれば、前記第二の粘着性樹脂層が、前記第一の粘着性樹脂層の周縁部にのみ設けられていることが好ましい。
【００１１】
また、本発明の態様によれば、前記第一の粘着性樹脂層が熱可塑性樹脂からなり、前記支持基材とともに、共押出し加工により成形されるものであることが好ましい。
【００１２】
また、本発明の態様によれば、前記第二の粘着性樹脂層が、塗布法によりパターニングして形成されたものであることが好ましい。
【００１３】
また、本発明の態様によれば、前記第二の粘着性樹脂層のパターンは、線幅０．１〜１０ｍｍの線形状であり、線形状のパターンは、平行線または交差線により構成されるものであることが好ましい。
【００１４】
あるいは、本発明の別の態様によれば、前記第二の粘着性樹脂層のパターンは、１〜１０ｍｍの大きさのドット状であることが好ましい。
【発明の効果】
【００１５】
本発明の保護フィルムは、支持基材の一方の前面に第一の粘着性樹脂層が設けられ、その粘着性樹脂層の表面全体にパターン状に第二の粘着性樹脂層が設けられている。そして、第二の粘着性樹脂層の粘着強度が第一の粘着性樹脂層よりも高いため、パターン状に形成され第二の粘着性樹脂層は、被着体にしっかりと密着する。そのため、保護フィルムの使用中、保護フィルム端部の浮き不良が生じることがない。また、第二の粘着性樹脂層よりも粘着強度の低い第一の粘着性樹脂層は被着体の全面に貼着されるため、被着体表面に過剰なダメージを与えることもない。さらに、保護フィルムを剥離する際も、被着体の全体に貼着された第一の粘着性樹脂層は粘着強度が低いため容易に剥離でき、被着体に糊残り等を生じることもない。
【発明を実施するための最良の形態】
【００１６】
図１は、本発明による保護フィルムの概略断面図を示したものである。本発明による保護フィルムは、支持基材１の一方の面の表面全体に、第一の粘着性樹脂層２が設けられ、そして、この第一の粘着性樹脂層２の表面全体に、パターン状に第二の粘着性樹脂層３が設けられた構造を有している。そして、第二の粘着性樹脂層３は、第一の粘着性樹脂層３の被着体への粘着強度よりも高い。このような構成とすることにより、保護フィルムの使用中、保護フィルムがしっかりと被着体に貼着されるため、保護フィルムの端部等に浮き不良が生じることがない。
第一の粘着性樹脂層の粘着強度は、被着体の種類にもよるが、概ね０．０２〜２．０Ｎ／ｍｍであり、第二の粘着性樹脂層の粘着強度は、概ね０．５〜５．０Ｎ／ｍｍである。
【００１７】
第二の粘着性樹脂層３はパターン状に形成されている。すなわち、第二の粘着性樹脂層が存在する部分と存在しない部分とにより構成される。第二の粘着性樹脂層３の存在する部分の割合は、第一の粘着性樹脂層２の表面全体に対して、面積割合で３〜５０％、好ましくは３〜２０％である。３％未満であると、被着体への貼着面積における、第一の粘着性樹脂層２の占める割合が多すぎるため、保護フィルム全体としての接着強度が低下し、特にフィルム端部等の浮き不良が発生する場合がある。一方、５０％を超えると、被着体への保護フィルムの粘着強度が強くなりすぎるため、保護フィルムの剥離時に、被着体の表面にダメージを与えたり、糊残りを生じることがある。
【００１８】
第二の粘着性樹脂層３は、第一の粘着性樹脂層２の周縁部にのみ設けられていることが好ましい。第一の粘着性樹脂層の周縁部にのみ接着強度の強い第二の粘着性樹脂層を設けることにより、保護フィルム使用中の被着体への密着性を維持しつつ、より剥離性を向上させることができる。パターン状に形成された第二の粘着性樹脂層３を設ける範囲は、第一の粘着性樹脂層２の端部から概ね１〜５０ｍｍであることが好ましく、より好ましくは５〜３０ｍｍである。
【００１９】
第二の粘着性樹脂層のパターン形状は、図２に示すように、線形状により構成してもよく、また図３に示すように、ドット形状により構成してもよい。線形上とする場合、線幅は０．１〜１０ｍｍとすることが好ましく、１．０〜５．０ｍｍとすることがより好ましい。この範囲の線幅によりパターン形状を構成することにより、保護フィルムの一次接着の粘着強度がより適当なものとなる。線形上によりパターン形成する場合は、図２に示すように交差線としてもよいし、また平行線となるようにしてもよい。
【００２０】
第二の粘着性樹脂層のパターン形状をドット形状により構成する場合、ドット形状としては、図３に示すような円状のドットパターンに限られるものではなく、矩形状、多角形状、任意の不規則形状等、いずれの形状としてもよい。ドットパターンとする場合、ドットの大きさは、その最大長を０．１〜１０ｍｍの範囲とすることが好ましく、より好ましくは１．０〜８．０ｍｍとすることがより好ましい。なお、ドットの最大長とは、例えば、円形状ドットパターンの場合にはその直径を、矩形状または多角形状パターンの場合はその対角線の最大長さを、任意の不規則形状パターンの場合は、最も長い部分の長さを意味するものとする。
【００２１】
本発明による保護フィルムに用いられる支持基材はポリオレフィン樹脂からなるものである。ポリオレフィン樹脂としては、低密度ポリエチレン、直鎖状低密度ポリエチレン、中密度ポリエチレン、高密度ポリエチレン、ポリプロピレンなどを好適に使用することができる。また、ポリオレフィン樹脂は、上記したものを単体として用いても、あるいは、二種以上を複合したものを用いてもよく、複合物としては、ポリプロピレンと低密度ポリエチレンとのブレンド物や、ポリプロピレンと高密度ポリエチレンとのブレンド物などが挙げられる。
【００２２】
また、支持基材としては、上記のポリオレフィン樹脂からなるフィルムないしシートを好適に使用できる。未延伸フィルムないしシートを用いてもよく、また強度等の観点から延伸フィルムなしいシートを用いてもよい。
【００２３】
支持基材の厚みは、３０μｍ〜１００μｍが好ましい。支持基材の厚みが３０μｍ未満ではプロテクトフィルムとしての効果（防キズ、緩衝効果）が不十分であり、一方、厚みが１００μｍを超える支持基材を用いると、製造コストが増加するだけでなく、保護フィルムは使用後に廃棄されることを前提とするものであるため、環境にも悪影響を与え、好ましくない。
【００２４】
本発明による保護フィルムに用いられる第一の粘着性樹脂層は、支持基材の一方の面の前面に設けられるものである。この第一の粘着性樹脂層は、後記する第二の粘着性樹脂層が被着体に一次接着した後に、被着体の全面に貼着される。第一の粘着性樹脂層は、通常の保護フィルムに使用される粘着性樹脂を使用することができるが、本発明においては、第一の粘着性樹脂層の被着体に対する粘着強度が、後記する第二の粘着性樹脂層の被着体への粘着強度よりも低くなるように、両者の粘着性樹脂を選択することが好ましい。したがって、第一の粘着性樹脂層の粘着強度は比較的低いことが好ましく、概ね０．０５〜２．０Ｎ／ｍｍ程度であることが好ましい。
【００２５】
このような低粘着性の粘着性樹脂としては、特に限定されるものではないが、熱可塑性粘着剤を好適に使用することができ、例えば、スチレンゴム系粘着剤、ＰＰ系粘着剤、ＥＶＡ系粘着剤、アクリル系粘着剤等のエラストマー系粘着材料を低粘着強度となるようにな条件にて単体で使用するか、またはランダムポリプロピレンや低密度ポリエチレン等を１０〜４０重量％程度添加したブレンド物を好適に使用できる。
【００２６】
スチレンゴム系粘着剤としては、スチレン含率５〜３０重量％のＳＥＢＳ（スチレン−エチレン−ブタジエン−スチレン）樹脂、ＳＩＳ（スチレン−イソプレン−スチレン）樹脂、ＳＩＢＳ（スチレン−イソプレン−ブタジエン−スチレン）樹脂、ＳＢＳ（スチレン−ブタジエン−スチレン）樹脂などが挙げられる。ＰＰ系粘着剤としては、ポリプロピレン樹脂ベースにエチレン・ブテンコポリマーを共重合化したもの等が挙げられる。ＥＶＡ系粘着剤としては、ビニルアルコール含率１０〜３５重量％のエチレン酢酸ビニル共重合体樹脂等が挙げられる。アクリル系粘着剤としては、（メタ）アクリル酸アルキルエステル（共）重合体などを主成分とする樹脂が挙げられる。また、これら粘着性樹脂には、必要に応じてテルペン系樹脂を２〜２０重量％添加することができる。
【００２７】
第一の粘着性樹脂層は、通常用いられる塗工型粘着剤を支持基材上に塗布することによっても形成できるが、本発明においては、第一の粘着性樹脂層が支持基材の表面上に直接設けられているため、支持基材と粘着性樹脂層とを共押出し製膜法により積層シートとして製造することにより、支持基材上に第一の粘着性樹脂層を設けることができる。共押出製膜法を用いることにより、支持基材の製膜と粘着性樹脂層の形成とを一工程で実施できるため、製造コストを低減することができる。
【００２８】
共押出製膜法としては、インフレーション、Ｔダイ法等が挙げられる。なお、塗工型粘着剤を用いる場合には、グラビアコーター等により支持基材上に塗工型粘着剤塗布することにより、第一の粘着性樹脂層を形成することができる。
【００２９】
また、本発明においては、第一の粘着性樹脂層上に設ける第二の粘着性樹脂層との密着性を向上させるため、第一の粘着性樹脂層の表面が処理されていることが好ましい。特に、第一の粘着性樹脂層を非極性材料により形成した場合には、その表面に極性基を導入するような表面処理を必要とする。極性基導入のための表面処理方法としてはコロナ放電処理等が好適に使用できる。また、非極性材料を用いて第一の粘着性樹脂層を形成した場合、第二の粘着性樹脂層との密着性を考慮して、４２ｍＮ／ｍ以上の表面張力となるように表面処理を施すことが好ましい。
【００３０】
第一の粘着性樹脂層の厚みは、２μｍ〜５０μｍが好ましく、より好ましくは５〜３０μｍである。第一の粘着性樹脂層の厚みが２μｍ未満では、共押出製膜時の安定性が欠けるとともに、粘着性が不十分となる場合があり、一方、厚みが５０μｍを超えるとオーバースペックとなってしまい製造コストが増加するだけでなく、環境にも悪影響を与える。
【００３１】
本発明による保護フィルムに用いられる第二の粘着性樹脂層は、上記の第一の粘着性樹脂層の表面全体に、パターン状に設けられるものである。パターン状に粘着性樹脂層を設けるためには、塗工型粘着剤を用いて形成されることが好ましい。塗工型粘着剤としては、アクリル系粘着剤、ゴム系粘着剤、ウレタン系粘着剤が挙げられる。アクリル系粘着剤としては、アクリルポリマー（（メタ）アクリル酸アルキルエステル（共）重合体などを主成分とする）をベースとした有機溶剤希釈型アクリル系粘着剤を好適に使用できる。ゴム系粘着剤としては、ポリブチレン系粘着などの塗工系粘着剤を好適に使用できる。ウレタン系粘着剤としては、ポリブチレン系粘着などの塗工系粘着剤を好適に使用できる。
【００３２】
第二の粘着性樹脂層は、従来公知の方法により形成することができ、例えばグラビア塗工方式等により、所望のパターン形状とすることができる。
本発明においては、上記のように所定のパターン状に形成された第二の粘着性樹脂層の面積割合が、第一の粘着性樹脂層の表面全体に対して、３〜５０％、好ましくは３〜２０％になるように、第二の粘着性樹脂層のパターニングを行う。第二の粘着性樹脂層の面積割合は、パターニングの線幅やドット形状の大きさを変更することにより、調整することができる。
【００３３】
第二の粘着性樹脂層の厚みは、１．０〜２０μｍが好ましく、２．０〜１０μｍがより好ましい。第二の粘着性樹脂層の厚みが１．０μｍ未満では、被着体への粘着性が不十分となり、浮き不良が発生する場合がある。一方、厚みが２０μｍを超えるとオーバースペックとなり製造コストの増加や環境に悪影響を与えるだけでなく、保護フィルムの剥離時に、被着体の表面にダメージを与えたり、糊残りが生じる場合がある。
【実施例１】
【００３４】
支持基材用の樹脂として、低密度ポリエチレン（密度＝０．９２４ｇ/ｃｍ３、ＭＦＲ＝３．８ｇ/１０分、融点＝１１０℃、引張弾性率＝１１５ＭＰａ）を準備した。また、第一の粘着性樹脂層用の粘着性樹脂として、スチレン−エチレン−ブタジエン−スチレン共重合体（ＪＳＲ（株）製ダイナロン１３２０Ｐ：ＰＳ含率＝１０％、密度＝０．８９０ｇ／ｃｍ3、ＭＦＲ＝３．５ｇ／１０分）６５重量部と、ランダムポリプロピレン樹脂（日本ポリプロ（株）製ウィンテックＷＦＸ４：密度＝０．９ｇ／ｃｍ３、ＭＦＲ＝７ｇ／１０分）２５重量部と、テルペン樹脂１０重量部とを十分に混錬したものを準備した。
【００３５】
三層のインフレーション共押出製膜機に、上記の支持基材用の樹脂１００重量部と粘着性樹脂１００重量部とを投入し、総厚６０μｍの二層フィルムを製造した。支持基材の厚みは４０μｍであり、第一の粘着性樹脂層の厚みは２０μｍであった。
【００３６】
得られた二層フィルムの第一の粘着性樹脂層側表面に、コロナ放電処理（４５０ｍＮ／ｍ）を施した後、その表面に、アクリル系粘着剤である東洋インキ製造株式会社製オリバイン「ＢＰＳ５５１３」と硬化剤「ＢＰＳ８５１５」とを固形分２０重量％となるように溶剤希釈した塗工型粘着剤を、塗工厚み３μｍとなるように調整した線状のグラビア版から十字型（網目状）に塗工することにより、第二の粘着性樹脂層を形成した。塗工部の面積比率は４％とした。
【００３７】
第一の粘着性樹脂層の粘着力は、アクリル鏡面板に対して０．６Ｎ／２５ｍｍの強度を有しており、第二の粘着性樹脂層を全面塗工した場合の粘着力は、アクリル鏡面板に対して３．２Ｎ／２５ｍｍの強度を有していた。なお、粘着強度の測定方法はＪＩＳ  Ｚ−０２３７に準拠した方法により測定した。
【００３８】
得られた保護フィルムを被着体であるマット調の樹脂版に張り合わせたところ、綺麗に貼り合せることができ、また、貼着後も保護シートの端部からの浮きや剥がれは認められず。安定した貼着状態を維持することができた。
【実施例２】
【００３９】
支持基材用の樹脂として、低密度ポリエチレン（密度＝０．９２４ｇ/ｃｍ３、ＭＦＲ＝３．８ｇ/１０分、融点＝１１０℃、引張弾性率＝１１５ＭＰａ）を準備した。また、第一の粘着性樹脂層用の粘着性樹脂として、スチレン−エチレン−ブタジエン−スチレン共重合体（ＪＳＲ（株）製ダイナロン１３２０Ｐ：ＰＳ含率＝１０％、密度＝０．８９０ｇ／ｃｍ3、ＭＦＲ＝３．５ｇ／１０分）６５重量部と、ランダムポリプロピレン樹脂（日本ポリプロ（株）製ウィンテックＷＦＸ４：密度＝０．９ｇ／ｃｍ３、ＭＦＲ＝７ｇ／１０分）２５重量部と、テルペン樹脂１０重量部とを十分に混錬したものを準備した。
【００４０】
三層のインフレーション共押出製膜機に、上記の支持基材用の樹脂１００重量部と粘着性樹脂１００重量部とを投入し、総厚６０μｍの二層フィルムを製造した。支持基材の厚みは４０μｍであり、第一の粘着性樹脂層の厚みは２０μｍであった。
【００４１】
得られた二層フィルムの第一の粘着性樹脂層側表面に、コロナ放電処理（４５０ｍＮ／ｍ）を施した後、その表面に、アクリル系粘着剤である東洋インキ製造株式会社製オリバイン「ＢＰＳ５５１３」と硬化剤「ＢＰＳ８５１５」とを固形分２０重量％となるように溶剤希釈した塗工型粘着剤を、塗工厚み３μｍとなるように調整した丸形状のドットパターンのグラビア版から水玉状に塗工することにより、第二の粘着性樹脂層を形成した。塗工部の面積比率は４％とした。
【００４２】
得られた保護フィルムを被着体であるマット調の樹脂版に張り合わせたところ、綺麗に貼り合せることができ、また、貼着後も保護シートの端部からの浮きや剥がれは認められず。安定した貼着状態を維持することができた。
【実施例３】
【００４３】
支持基材用の樹脂として、低密度ポリエチレン（密度＝０．９２２ｇ/ｃｍ3、ＭＦＲ＝１．５ｇ/１０分、融点＝１０９℃、引張弾性率＝１４０ＭＰａ）５０重量部と、ポリプロピレン（ランダムＰＰ：密度＝０．９００ｇ/ｃｍ３、ＭＦＲ＝１．２ｇ/１０分、引張弾性率＝１１２０ＭＰａ）５０重量部とを混練したものを準備した。また、第一の粘着性樹脂層用の粘着性樹脂として、プロピレン−ブテン系ゴムへ１５重量％のランダムＰＰをブレンドした住友化学（株）製タフセレンＴ３７１２（ＭＩ＝３ｇ／１０分、融点＝１３５℃）を７０重量部と、ランダムポリプロピレン樹脂（日本ポリプロ（株）製ウィンテックＷＦＸ４：密度＝０．９ｇ／ｃｍ３、ＭＦＲ＝７ｇ／１０分）２０重量部と、テルペン樹脂１０重量部とを十分に混錬したものを準備した。
【００４４】
三層のインフレーション共押出製膜機に、上記の支持基材用の樹脂１００重量部と粘着性樹脂１００重量部とを投入し、総厚６０μｍの二層フィルムを製造した。支持基材の厚みは４０μｍであり、第一の粘着性樹脂層の厚みは２０μｍであった。
【００４５】
得られた二層フィルムの第一の粘着性樹脂層側表面に、コロナ放電処理（４５０ｍＮ／ｍ）を施した後、その表面に、アクリル系粘着剤である東洋インキ製造株式会社製オリバイン「ＢＰＳ５１３」と硬化剤「ＢＰＳ８５１５」とを固形分２０重量％となるように溶剤希釈した塗工型粘着剤を、塗工厚み３μｍとなるように調整した線状のグラビア版から十字型（網目状）に塗工することにより、第二の粘着性樹脂層を形成した。塗工部の面積比率は４％とした。
【００４６】
第一の粘着性樹脂層の粘着力は、アクリル鏡面板に対して０．８Ｎ／２５ｍｍの強度を有しており、第二の粘着性樹脂層を全面塗工した場合の粘着力は、アクリル鏡面板に対して３．２Ｎ／２５ｍｍの強度を有していた。なお、粘着強度の測定方法はＪＩＳ  Ｚ−０２３７に準拠した方法により測定した。
【００４７】
得られた保護フィルムを被着体であるマット調の樹脂版に張り合わせたところ、綺麗に貼り合せることができ、また、貼着後も保護シートの端部からの浮きや剥がれは認められず。安定した貼着状態を維持することができた。
【実施例４】
【００４８】
支持基材用の樹脂として、低密度ポリエチレン（密度＝０．９２２ｇ/ｃｍ3、ＭＦＲ＝１．５ｇ/１０分、融点＝１０９℃、引張弾性率＝１４０ＭＰａ）５０重量部と、ポリプロピレン（ランダムＰＰ：密度＝０．９００ｇ/ｃｍ３、ＭＦＲ＝１．２ｇ/１０分、引張弾性率＝１１２０ＭＰａ）５０重量部とを混練したものを準備した。また、第一の粘着性樹脂層用の粘着性樹脂として、ビニルアルコール含率１９重量％のエチレン酢酸ビニル共重合体樹脂、三井デュポンポリケミカル（株）製エバフレックスＥＶ４６０（ＭＩ＝２．５ｇ／１０分、密度＝０．９４０ｇ/ｃｍ３、ＶＡ＝１９％）を準備した。
【００４９】
三層のインフレーション共押出製膜機に、上記の支持基材用の樹脂１００重量部と粘着性樹脂１００重量部とを投入し、総厚６０μｍの二層フィルムを製造した。支持基材の厚みは４０μｍであり、第一の粘着性樹脂層の厚みは２０μｍであった。
【００５０】
得られた二層フィルムの第一の粘着性樹脂層側表面に、コロナ放電処理（４５０ｍＮ／ｍ）を施した後、その表面に、アクリル系粘着剤である東洋インキ製造株式会社製オリバイン「ＢＰＳ５５１３」と硬化剤「ＢＰＳ８５１５」とを固形分２０重量％となるように溶剤希釈した塗工型粘着剤を、塗工厚み３μｍとなるように調整した丸形状のドットパターンのグラビア版から水玉状に塗工することにより、第二の粘着性樹脂層を形成した。塗工部の面積比率は４％とした。
【００５１】
第一の粘着性樹脂層の粘着力は、アクリル鏡面板に対して０．２Ｎ／２５ｍｍの強度を有しており、第二の粘着性樹脂層を全面塗工した場合の粘着力は、アクリル鏡面板に対して３．２Ｎ／２５ｍｍの強度を有していた。なお、粘着強度の測定方法はＪＩＳ  Ｚ−０２３７に準拠した方法により測定した。
【００５２】
得られた保護フィルムを被着体であるマット調の樹脂版に張り合わせたところ、綺麗に貼り合せることができ、また、貼着後も保護シートの端部からの浮きや剥がれは認められず。安定した貼着状態を維持することができた。
【図面の簡単な説明】
【００５３】
【図１】本発明による保護フィルムの概略断面図を示したものである。
【図２】第二の粘着性樹脂層のパターン形状の一実施態様を示したものである。
【図３】第二の粘着性樹脂層のパターン形状の他の実施態様を示したものである。
【符合の説明】
【００５４】
１  支持基材
２  第一の粘着性樹脂層
３  第二の粘着性樹脂層
【図１】
2010077232.tif 000003
【図２】
2010077232.tif 000004
【図３】
2010077232.tif 000005